(57)【要約】  最大０．０７ｍｍの厚さを有する化学強化されたガラス物品、およびその製造方法が本願において提供される。前記強化されたガラス物品は、光学的なオレンジの皮（ＯＯＳ）を有さない、つまり、前記強化されたガラス物品は、該ガラス物品が白色光源を使用した反射光下で検査される際に、グレーレベルのばらつきが少ないかまたは明度のばらつきが少ない。
2021529141.tif 000002
【特許請求の範囲】
【請求項１】
最大０．０７ｍｍの厚さを有する薄ガラス物品を化学強化するための方法であって、以下の段階：
・  ガラス物品を、特定の強化温度を有する溶融塩の浴中に、特定の強化時間の間浸漬させる段階、
・  強化されたガラス物品を前記塩浴から持ち上げる段階、
・  強化されたガラス物品を特定の保持時間の間、強化後に保持する段階、ここで、保持温度は、塩浴の融点より高く且つ強化されたガラス物品の転移温度（Ｔg）よりも低くなるように選択される、
・  強化されたガラス物品を冷却して洗浄する段階
を含む、前記方法。
【請求項２】
強化されたガラス物品の持ち上げを、＜１０ｍ／分、好ましくは＜５ｍ／分、より好ましくは＜１ｍ／分、好ましくは＜０．８ｍ／分、より好ましくは＜０．６ｍ／分、また好ましくは＜０．５ｍ／分である持ち上げ速度で実施する、請求項１に記載の方法。
【請求項３】
強化されたガラス物品の持ち上げを、＞０．００１ｍ／分、好ましくは＞０．００５ｍ／分、好ましくは＞０．０１ｍ／分、好ましくは＞０．０３ｍ／分、好ましくは＞０．０５ｍ／分である持ち上げ速度で実施する、請求項１または２に記載の方法。
【請求項４】
強化後の保持温度と強化温度との間の差が、＜２００℃、好ましくは＜１００℃、好ましくは＜７０℃、好ましくは＜５５℃、好ましくは＜４０℃、好ましくは＜２０℃、または＜１０℃である、請求項１から３までのいずれか１項に記載の方法。
【請求項５】
強化後の保持温度が、＞３５０℃、好ましくは＞３６０℃、好ましくは＞３７０℃、好ましくは＞３８０℃、好ましくは＞３９０℃、好ましくは＞４００℃、好ましくは＞４１０℃、好ましくは＞４２０℃である、請求項１から４までのいずれか１項に記載の方法。
【請求項６】
強化後の保持時間が、＜１２０分、好ましくは＜８０分、好ましくは＜４０分、好ましくは＜２０分、好ましくは＜１０分、好ましくは≦５分である、請求項１から５までのいずれか１項に記載の方法。
【請求項７】
強化後の保持時間が、＞０秒、好ましくは＞５秒、好ましくは＞１５秒、好ましくは＞３０秒、好ましくは＞１分、好ましくは≧２分である、請求項１から６までのいずれか１項に記載の方法。
【請求項８】
強化の設定、持ち上げの設定および／または強化後の保持の設定が、強化されたガラス物品の１つの表面に付着する塩残留物の厚さが＜９／１０×ｔ、好ましくは＜７／１０×ｔ、好ましくは＜５／１０×ｔ、好ましくは＜３／１０×ｔ、好ましくは＜１／１０×ｔであるように選択され、ここでｔはガラス物品の厚さである、請求項１から７までのいずれか１項に記載の方法。
【請求項９】
強化されたガラス物品の１つの表面に付着する塩残留物のＴＴＶ（全体の厚さばらつき）が、＜９／１０×ｔ、好ましくは＜７／１０×ｔ、好ましくは＜５／１０×ｔ、好ましくは＜３／１０×ｔ、好ましくは＜１／１０×ｔであり、ここでｔはガラス物品の厚さである、請求項１から８までのいずれか１項に記載の方法。
【請求項１０】
塩浴中の不純物含有率（一価のイオンのモル濃度）を、＜５０００ｐｐｍ、好ましくは＜３０００ｐｐｍ、好ましくは＜２０００ｐｐｍ、好ましくは＜１０００ｐｐｍ、好ましくは＜７００ｐｐｍ、好ましくは＜５００ｐｐｍ、好ましくは＜４００ｐｐｍ、好ましくは＜３００ｐｐｍ、好ましくは＜２００ｐｐｍ、好ましくは＜１００ｐｐｍ、好ましくは＜５０ｐｐｍ、好ましくは＜２０ｐｐｍであるように制御する、請求項１から９までのいずれか１項に記載の方法。
【請求項１１】
最大０．０７ｍｍの厚さを有する薄ガラス物品を化学強化するための方法であって、以下の段階：
・  ガラス物品を、特定の強化温度を有する溶融塩の浴中に、特定の強化時間の間浸漬させる段階、
・  強化されたガラス物品を前記塩浴から、０．５ｍ／分未満の制御された持ち上げ速度で持ち上げる段階、
・  強化されたガラス物品を冷却して洗浄する段階
を含む、前記方法。
【請求項１２】
最大０．０７ｍｍの厚さを有する薄ガラス物品を化学強化するための方法であって、以下の段階：
・  ガラス物品を、特定の強化温度を有する溶融塩の浴中に、特定の強化時間の間浸漬させる段階、
・  前記塩浴中の不純物の含有率（一価のイオンのモル濃度）を、＜５０００ｐｐｍ、好ましくは＜３０００ｐｐｍ、好ましくは＜２０００ｐｐｍ、好ましくは＜１０００ｐｐｍ、好ましくは＜７００ｐｐｍ、好ましくは＜５００ｐｐｍ、好ましくは＜４００ｐｐｍ、好ましくは＜３００ｐｐｍ、好ましくは＜２００ｐｐｍ、好ましくは＜１００ｐｐｍ、好ましくは＜５０ｐｐｍ、好ましくは＜２０ｐｐｍであるように制御する段階、
・  強化されたガラス物品を前記塩浴から持ち上げる段階、
・  強化されたガラス物品を冷却して洗浄する段階
を含む、前記方法。
【請求項１３】
最大０．０７ｍｍの厚さを有する薄ガラス物品を化学強化するための方法であって、以下の段階：
・  Ｔgを上回る温度にガラス物品を加熱することを含む、化学強化前のガラス物品のアニール段階、
・  ガラス物品を、特定の強化温度を有する溶融塩の浴中に、特定の強化時間の間浸漬させる段階、
・  強化されたガラス物品を前記塩浴から持ち上げる段階、
・  強化されたガラス物品を冷却して洗浄する段階
を含む、前記方法。
【請求項１４】
最大０．０７ｍｍの厚さを有する化学強化されたガラス物品であって、光学的なオレンジの皮（ＯＯＳ）を有さない、つまり、強化されたガラス物品が、そのガラス物品が白色光源を使用した反射光下で検査される際に、グレーレベルのばらつきが少ないかまたは明度のばらつきが少ない、前記化学強化された物品。
【請求項１５】
標準偏差／平均×１００％として定義されるグレーレベルのばらつきが、≦９％、好ましくは≦８％、好ましくは≦７％、好ましくは≦６％である、請求項１４に記載の化学強化されたガラス物品。
【請求項１６】
ガラス物品が厚さ＜０．０７ｍｍ、好ましくは≦０．０６ｍｍ、また好ましくは≦０．０５ｍｍ、好ましくは≦０．０４ｍｍ、また好ましくは≦０．０３ｍｍ、また好ましくは≦０．０２ｍｍおよび／または≧０．００５ｍｍを有する、請求項１４または１５に記載の化学強化されたガラス物品。
【請求項１７】
前記ガラス物品が、１μｍ〜ｔ／３μｍ、好ましくは２μｍ〜ｔ／４μｍ、好ましくは３μｍ〜ｔ／５μｍである層深さ（ＤｏＬ）を有し、ここで、ｔは強化されたガラス物品の厚さをμｍで示したものである、請求項１６に記載の化学強化されたガラス物品。
【発明の詳細な説明】
【技術分野】
【０００１】
本発明は、ガラス物品が最大０．０７ｍｍの厚さを有し且つ反射光の下で検査される際に、光学的なオレンジの皮を有さない化学強化されたガラス物品、およびそのような化学強化されたガラス物品の製造方法に関する。
【背景技術】
【０００２】
種々の組成を有する薄ガラスは、透明性、高い化学的耐性および耐熱性、および定義された化学的特性および物理的特性が重要である多くの用途のために適した基板材料である。例えば、無アルカリガラスは、ディスプレイパネルのために、およびウェハ形式における電子的なパッケージング材料として使用され得る。アルカリ含有シリケートガラスは、フィルタコーティング基板、タッチセンサ基板および指紋センサモジュールのカバーのために使用される。
【０００３】
アルミノシリケート（ＡＳ）ガラス、リチウムアルミノシリケート（ＬＡＳ）ガラス、ホウケイ酸ガラスおよびソーダライムガラスは、指紋センサ（ＦＰＳ）用のカバー、保護カバーおよびディスプレイカバーなどの用途のために幅広く使用されている。それらの用途において、前記ガラスは通常、特別な試験、例えば２点曲げ（２ＰＢ）、球の落下、ペンの落下、鋭利物衝撃耐性、鋭利物接触耐性、引掻耐性およびその他によって測定される高い機械的強度を達成するために化学強化される。
【０００４】
現在、製品の新たな機能性およびより広い用途分野についての継続的な要請により、高い強度と柔軟性とを有するさらにより薄く且つ軽いガラス基板およびカバーガラスが必要とされている。適したガラスは超薄ガラス（ＵＴＧ）である。超薄ガラス（ＵＴＧ）が典型的に適用される分野は、精密電子機器の保護カバーであり、例えばＵＴＧを、消費者用電子機器のためのフレキシブル且つ折りたたみ可能なディスプレイガラスなどとして使用できる。現在、製品の新たな機能性に対する高まる要請、および新規且つ広範な用途の探索により、新たな特性、例えば柔軟性を有するより薄く且つ軽いガラス基板が必要とされている。ＵＴＧの柔軟性に起因して、そのようなガラスは、例えばスマートホン、タブレット、時計および他のウェアラブル機器などの機器のためのカバーガラスおよびディスプレイとして調査および開発されてきた。そのようなガラスは、指紋センサモジュールのカバーガラスとして、およびカメラのレンズカバーとしても使用され得る。
【０００５】
しかしながら、純粋なガラスの機械的特性および性能のいくつか（例えば衝撃耐性および曲げ性）は、ＵＴＧの非常に薄い厚さゆえに十分ではない。機械的性能を高めるための１つの有効な手段は、化学強化、つまり、イオン交換による表面の変性である。
【０００６】
化学強化は、例えばディスプレイ用途のためのカバーガラスとして使用されるソーダライムガラスまたはアルミノシリケート（ＡＳ）ガラスまたはリチウムアルミノシリケート（ＬＡＳ）ガラスまたはホウケイ酸ガラスなどのガラスの強度を高めるための、ガラスについての周知の方法である。この状況下で、表面圧縮応力（ＣＳ）は典型的には１００〜１０００ＭＰａであり、且つイオン交換層の深さはガラスの厚さに依存する。
【０００７】
しかしながら、ガラスシートが０．５ｍｍより薄くなってくると、主に、破壊をもたらす欠陥、例えばクラックおよびガラス端部での欠けに起因して、取り扱いがどんどん困難になる。また、全体の機械的強度、つまり曲げ強度または衝撃強度に反映される強度は、著しく低下する。従って、薄いガラスについてガラスの強化は極めて重要である。しかしながら、超薄ガラスの強化は、ガラスの高い内部引張応力に起因して、自己破壊のリスクを常に伴う。
【０００８】
典型的には、０．４ｍｍ未満の厚さの超薄板ガラスは、直接的な熱間成型法、例えばダウンドロー、オーバーフローフュージョンまたは特別なフロート法によって製造できる。リドロー法も可能である。化学的な方法または物理的な方法によって後処理された（例えば研削および研磨によって製造された）薄いガラスと比較して、直接的に熱間成型された薄いガラスは、遙かに良好な表面均一性および表面粗さを有し、なぜなら、表面が高温溶融状態から室温へと冷却されるからである。ダウンドロー法を使用して、０．３ｍｍより薄い、またはさらには０．０７ｍｍより薄いガラス、例えばアルミノシリケートガラス、リチウムアルミノシリケートガラス、アルカリホウケイ酸ガラス、ソーダライムガラスまたは無アルカリアルミノホウケイ酸ガラスを製造できる。
【０００９】
ＵＴＧの化学強化は説明されている（例えば国際公開第２０１４／１３９１４７号(WO2014/139147A1)）。
【００１０】
化学強化するために、ガラス物品を、予め決められた温度を有する少なくとも１つの溶融塩の特別な浴中に、定義された時間の間入れる。強化の間、ガラス物品の表面でイオン交換が生じ、そこでは、より小さなカチオン（特に一価のカチオン）がより大きな半径を有するカチオンによって置き換えられる。強化工程後、ガラス物品は塩浴から持ち上げられ、引き続き冷却および洗浄される。
【００１１】
意外なことに、標準的なイオン交換手順が、強化されたガラス物品の表面で見られる、「光学的なオレンジの皮」（ｏｐｔｉｃａｌ  ｏｒａｎｇｅ  ｓｋｉｎ；  ＯＯＳ）の形での望ましくない光学的な特徴をもたらすことがあることが判明した。この作用は、ガラス物品が０．０７ｍｍ以下の厚さを有し、且つ反射光の下で検査される際に観察され得る。
【００１２】
そのような反射条件下、または場合により裸眼での検査下であっても、ガラス物品の表面は、果物のオレンジの皮のように、小さな不規則性（ドットやバンプ）を有するように見える。
【００１３】
ＯＯＳは、そのような表面作用を有するガラス物品を使用する電子素子の光学的な外観を乱すので望ましくない。
【先行技術文献】
【特許文献】
【００１４】
【特許文献１】国際公開第２０１４／１３９１４７号
【発明の概要】
【発明が解決しようとする課題】
【００１５】
本発明の課題は、ガラス物品が最大０．０７ｍｍの厚さを有し且つ反射光の下で検査される際に光学的なオレンジの皮を有さない化学強化されたガラス物品、およびガラス物品が最大０．０７ｍｍの厚さを有し且つ反射光の下で検査される際に可視の光学的なオレンジの皮を有さない化学強化されたガラス物品の製造方法を提供することである。
【課題を解決するための手段】
【００１６】
技術用語の説明
ガラス物品：  ガラス物品は、任意の大きさのものであってよい。例えばそれは、巻かれた長い超薄ガラスリボン（ガラスロール）、またはガラスロールから切り出された単独のより小さいガラス部材、または別個のガラスシート、または単独の小さいガラス物品（例えばＦＰＳまたはディスプレイのカバーガラス）等であってよい。
【００１７】
超薄ガラス：  本発明について、超薄ガラスは、フレキシブルな、好ましくは折りたたみ可能なガラスであり、厚さ０．４ｍｍ以下、好ましくは０．１４ｍｍ以下、特により好ましくは０．１ｍｍ以下、好ましくは０．０７ｍｍ以下、好ましくは０．０５ｍｍ以下、好ましくは０．０３ｍｍ以下を有する。
【００１８】
厚さ（ｔ）：  ガラス物品の厚さは、測定される試料の厚さの算術平均である。
【００１９】
圧縮応力（ＣＳ）：  ガラスの表面層上でイオン交換後にガラスの網目間で誘導される圧縮。そのような圧縮は、ガラスの変形によって緩和され得ず、応力として維持される。市販の試験機、例えばＦＳＭ６０００（株式会社ルケオ、日本／東京）は、導波管の機構によってＣＳを測定できる。
【００２０】
層深さ（ＤｏＬ）：  ＣＳが存在するガラスの領域のイオン交換層の厚さ。市販の試験機、例えばＦＳＭ６０００（株式会社ルケオ、日本／東京）は、導波管の機構によってＤｏＬを測定できる。
【００２１】
内部引張応力（ＣＴ）：  ＣＳが１枚のガラスシートの片側または両側上で誘導される場合、ニュートンの法則の第三原理に従って応力を均衡させるために、ガラスの中心領域では引張応力が誘導されなければならず、それが内部引張応力と称される。ＣＴは、測定されたＣＳとＤｏＬとから計算できる。
【００２２】
表面粗さ（Ｒa）：  表面組織の尺度。これは実際の表面の理想的な形態からの垂直方向のずれによって定量化される。慣例的に、振幅パラメータが、粗さプロファイルの中心線からの垂直方向のずれに基づいて表面を特徴付ける。Ｒaは、それらの垂直方向のずれの絶対値の算術平均である。
【００２３】
全体の厚さばらつき（ＴＴＶ）：  基材、被覆または塩残留物層の厚さにおける最大のばらつき。全体の厚さばらつきは一般に、ガラス物品、シートまたは層を、十字のパターンにおける約２０〜２００の点で（前記物品の端部に近すぎないように）測定し、測定された厚さの最大の差を計算することによって決定され、つまり、ＴＴＶ＝Ｔmax−Ｔminである。
【００２４】
本発明の詳細な説明
本発明によれば、ガラス物品が最大０．０７ｍｍの厚さを有し且つ反射光の下で検査される際に可視の光学的なオレンジの皮（ＯＯＳ）を有さない化学強化されたガラス物品の製造方法は、ガラス表面上で塩残留物の制御された厚さおよび分布をもたらすことによって、より均質なイオン交換工程を提供する。
【００２５】
先行技術においては、強化時間、温度、塩浴の種類のみが、強化されたガラス物品の性能に主たる影響／作用を及ぼすと考えられてきた。しかしながら、ＵＴＧ物品の化学強化はもっと困難である。意外なことに、本発明者らは、超薄ガラス物品に対処する場合、強化されたガラスが塩浴から持ち上げられる際、塩残留物が固体になる前に、後のイオン交換後の工程をそれぞれ制御し且つ正確に設定することが重要であることを見出した。
【００２６】
前記のＯＯＳ作用（図１ａと比較して図１ｂを参照）は、反射光検査下で０．０７ｍｍ未満の厚さを有する化学強化されたガラス物品上で見られることがある。この試験方法では、強い白色光源、例えば脈理検査システムの白色光源が使用される。本発明に関しては、５００Ｗのキセノンランプ（ＣＨＦ−ＸＭ−５００Ｗ）を使用した。検査されるガラス物品の試料は、光源に対してそれが鏡として作用するように方向付けられ、且つガラス物品によって反射される光は検査表面（例えばスクリーン、水平且つ平面の壁など）上に投影される。ガラス物品と検査表面との間の距離は約１０ｃｍであるべきである。ガラス物品の光学的および幾何学的な歪み（例えば反り、変形、光学的な作用、例えばＯＯＳ）は、この試験方法によって大きく拡大されて見えるようになる。本発明に関して、投影された像が視覚的に検査され、且つ反射像の写真を撮ることにより文書化される。さらに、反射像の写真を、コンピュータに基づく画像評価システムを使用してさらに評価することができる（例えば、異なるグレーレベルおよび／または明度のばらつきを評価）。適した画像評価プログラムは「ＩｍａｇｅＪ」である。
【００２７】
厚さ７０μｍ以下を有する強化された薄ガラス物品の反射像を見ると、小さな表面の不規則性が見られ（図１ｂ、３ｂ、４ｂ、５ｂ）、それが光学的なオレンジの皮（ＯＯＳ）と称される。ＯＯＳは様々な現れ方をし得る：  表面が波状またはしわの寄った構造を有するように見えることもあれば（図１ｂ、３ｂ）、表面がバンプまたは凹みの形態の（局所的な）構造を有するように見えることもある（図４ｂ、５ｂ）。ガラスの薄い厚さにより、いくつかの強化されたガラス物品についてはＯＯＳ作用が裸眼でも可視になることがある。
【００２８】
本発明者らは、ＯＯＳと称される、反射光の下で可視である強化されたＵＴＧの表面の不規則性が、表面トポロジーにおける変化には相応しないことを見出した。表面トポロジー分析は、ＯＯＳの特徴の大きさとしての周波数における高さの変化を示さない（図２ａおよび２ｂ参照）。
【００２９】
ＯＯＳは、特定の屈折率の傾きの不均質性をもたらし得るイオン交換における不均質性によって引き起こされるように思われる光学的な作用であると考えられる。本発明に関して、本発明者らは、可視のＯＯＳは、ガラス物品を塩浴から持ち上げている間および持ち上げた後、塩残留物が固体になる前の、ガラスと、該ガラス表面に付着している塩残留物との間の不均一なイオン交換工程に相関し得ることを見出した。溶融塩の重力とレオロジーに起因して、ガラス表面に付着した塩残留物の厚さは均一ではない。同じ塩浴中で強化される場合、残留塩が厚くなるほど、ＯＯＳと称される光学的な表面の外観は悪くなる（図３ａ、３ｂおよび図４ａ、４ｂ参照）。
【００３０】
さらに、本発明者らは、７０μｍを上回る厚さを有し、同じ組成を有し且つ同じ強化条件下で強化された、強化薄ガラス物品が、以下の図面の説明において説明されるとおり、相応の反射光検査下でＯＯＳを示さないことを見出した（図６参照）。
【００３１】
ＯＯＳを回避または最小化するために、記載される方法のみを使用して、または他の記載される手段と組み合わせて、以下の手順が提案される：
本発明の１つの態様によれば、最大０．０７ｍｍの厚さを有する薄ガラス物品を化学強化するための方法は、以下の段階を含む：
・  ガラス物品を、特定の強化温度を有する溶融塩の浴中に、特定の強化時間の間浸漬させる段階、
・  強化されたガラス物品を前記塩浴から持ち上げる段階、
・  強化されたガラス物品を特定の保持時間の間、強化後に保持する段階、ここで、保持温度は、塩浴の融点より高く且つ強化されたガラス物品の転移温度（Ｔg）よりも低くなるように選択される、
・  強化されたガラス物品を冷却して洗浄する段階。
【００３２】
強化されたガラス物品を塩浴から持ち上げる間、塩浴の上の空間の温度を、塩浴の融点よりも高い高温に保つ。好ましくは、前記空間の温度は、引き続く強化後の保持段階の保持温度に相応するか、またはその付近である。本発明の有利な態様において、持ち上げる工程の間に塩浴から出る強化されたガラスの部分は、定義された保持温度未満には冷却されない。好ましい実施態様において、強化後の保持工程は、塩浴の直上で行われる。選択的に、持ち上げられた強化されたガラス物品を、保持位置に輸送し、そこで、持ち上げられたガラス物品を、好ましくは定義された保持温度に相応するか、またはその温度付近の高温で保つ。
【００３３】
強化後の保持段階を、好ましくは、保持温度を設定できる加熱炉を使用して実施する。本発明によれば、塩浴を離れた直後に、ガラス物品を、特定の保持時間の間、保持温度で保ち、その後、それを冷却して洗浄する。（強化されたガラス物品が塩浴を離れた後に直接的に冷却され得る手順に比して）より高い保持温度に起因して、強化されたガラス物品の表面に付着している塩残留物の粘度は低いレベルに保たれるので、該塩残留物は重力の影響下で動き、且つ、薄く、好ましくは均質な残留塩の層が、強化されたガラス物品の表面上に形成される。反射光の検査下で、７０μｍ以下の厚さを有するそのような強化されたガラス物品はＯＯＳを有さない。
【００３４】
本発明に関して、持ち上げ時間とは、ガラス物品を完全に塩浴から持ち上げるために必要とされる時間である。持ち上げ時間は、ガラス物品の上端が塩浴から出てくる際に開始し、且つ下端が塩浴をちょうど離れた際に終了する。
【００３５】
強化後の保持時間は、持ち上げ時間の後、つまりガラス物品の下端が塩浴から出てきた際に開始する。保持工程は、強化塩浴を離れた後のガラス物品全体に影響する処理段階である。保持時間（ホールド時間とも称する）の間、好ましくはガラス物品全体を、塩浴の融点よりも高い温度で保つ。
【００３６】
好ましくは、保持時間は＞０秒、好ましくは＞５秒、好ましくは＞１５秒、好ましくは＞３０秒、好ましくは＞１分、好ましくは≧２分である。好ましくは、保持時間は持ち上げ時間よりも長い。
【００３７】
保持時間は、ガラス物品を最終的に塩浴の融点に相応する温度未満に冷却させた際に終了する。
【００３８】
化学強化のために最も使用される塩は、Ｎａ+含有溶融塩またはＫ+含有溶融塩、またはそれらの混合物である。慣例的に使用される塩は、ＮａＮＯ3、ＫＮＯ3、ＮａＣｌ、ＫＣｌ、Ｋ2ＳＯ4、Ｎａ2ＳＯ4、Ｎａ2ＣＯ3およびＫ2ＣＯ3である。添加剤、例えばＮａＯＨ、ＫＯＨおよび他のナトリウム塩またはカリウム塩を使用して、化学強化の間のイオン交換の速度、ＣＳおよびＤｏＬをより良好に制御することもできる。
【００３９】
強化浴の好ましい強化温度は、３４０℃〜４６０℃の範囲である。さらに好ましくは、強化時間は１分〜６００分の範囲である。強化時間、強化温度および使用される溶融塩浴の種類は、強化されるべき物品のガラスの種類および意図される強化結果を考慮して選択されるべきである。好ましくは、強化されたガラス物品は１００ＭＰａ〜２０００ＭＰａの範囲のＣＳを有する。好ましくは、強化されたガラス物品は１μｍ〜ｔ／３μｍ、好ましくは２μｍ〜ｔ／４μｍ、好ましくは３μｍ〜ｔ／５μｍであるＤｏＬを有し、ここで、ｔは強化されたガラス物品の厚さをμｍで示したものである。
【００４０】
前記方法の有利な態様において、強化されたガラス物品は＜１０ｍ／分、好ましくは＜５ｍ／分、より好ましくは＜１ｍ／分、好ましくは＜０．８ｍ／分、より好ましくは＜０．６ｍ／分、さらに好ましくは＜０．５ｍ／分である持ち上げ速度で塩浴から持ち上げられる。低下された持ち上げ速度が適用される場合、強化されたガラス物品の表面に付着している残留塩が、重力、および塩浴およびガラスの表面張力の影響下で表面から流れ落ちるために十分な時間がある。持ち上げ速度が小さいことは、強化されたガラス物品の表面上でより薄い残留塩の層を形成する助けとなる。塩浴中の不純物（例えば、ガラス組成に由来する交換されたイオン）の増加が塩浴のレオロジー（例えば粘度）を変えるので、使用される塩浴の寿命の間、持ち上げの設定を修正することが推奨され得る。粘度が上昇する場合、より小さな持ち上げ速度を適用して、強化されたガラス物品の表面上の望ましくない残留塩を減らすべきである。
【００４１】
本発明に関して、持ち上げ速度は平均速度として示される。ガラス物品が本質的に一定の持ち上げ速度で持ち上げられる、つまり、持ち上げ工程の間、持ち上げ速度が本質的に変化しないことが有利であり得る。
【００４２】
有利な態様において、持ち上げ速度は＞０．００１ｍ／分、好ましくは＞０．００５ｍ／分、好ましくは＞０．０１ｍ／分、好ましくは＞０．０３ｍ／分、好ましくは＞０．０５ｍ／分である。
【００４３】
可視のＯＯＳを有さない強化されたガラス物品をもたらすために、強化後の保持温度と強化温度との間の差が＜２００℃、好ましくは＜１００℃である場合が有利である。前記の差は、＜７０℃または＜５５℃または＜４０℃または＜２０℃または＜１０℃であるように選択してもよく、その際、示された差の値は絶対値である、つまり、保持温度は強化温度よりも高いかまたは低くてよい。塩浴中の不純物（例えば、ガラス組成に由来する交換されたイオン）が塩浴のレオロジー（例えば粘度）を変えるので、使用される塩浴の寿命の間、適用される温度差を修正することが推奨され得る。粘度が上昇する場合、より高い温度差（絶対値）を適用して、強化されたガラス物品の表面上の望ましくない残留塩を減らすことができる。
【００４４】
本発明の有利な態様において、強化後の保持温度は＞３５０℃、好ましくは＞３６０℃、好ましくは＞３７０℃、好ましくは＞３８０℃、好ましくは＞３９０℃、好ましくは＞４００℃、好ましくは＞４１０℃、好ましくは＞４２０℃である。保持温度は、塩の融点よりも著しく高くなるように選択される。本発明者らは、強化浴の使用される塩の融点に近い保持温度は、可視のＯＯＳを有する強化されたガラス物品をもたらし得ることを見出した。次の説明の試みに束縛されるものではないが、この理由は、塩の融点に近い、より低い保持温度は、イオン移動度のより大きなばらつきをもたらし得るので、保持の間のイオン交換がより不均一になるためかもしれない。
【００４５】
可視のＯＯＳを有さない強化されたガラス物品をもたらすために、強化後の保持時間が＜１２０分、好ましくは＜８０分、好ましくは＜４０分、好ましくは＜２０分、好ましくは＜１０分、好ましくは≦５分である場合がさらに有利である。保持時間が長すぎると、これは緩和に起因するＣＳの低下をもたらすことがある。塩浴中の不純物（例えば、ガラス組成に由来する交換されたイオン）が塩浴のレオロジー（例えば粘度）を変えるので、使用される塩浴の寿命の間、適用される保持時間を修正することが推奨され得る。粘度が上昇する場合、より長い保持時間を適用して、強化されたガラス物品の表面上の望ましくない残留塩を減らすことができる。
【００４６】
さらに有利な態様において、強化の設定、持ち上げの設定および／または強化後の保持の設定は、強化されたガラス物品の１つの表面に付着する塩残留物の厚さが＜９／１０×ｔ（つまり＜９／１０にｔを掛ける）、好ましくは＜７／１０×ｔ、好ましくは＜５／１０×ｔ、好ましくは＜３／１０×ｔ、好ましくは＜１／１０×ｔであるように選択され、ここでｔはガラス物品の厚さである。従って、板状のガラス物品の両側（表面）についての塩残留物の合計は、＜１８／１０×ｔ、好ましくは＜１４／１０×ｔ、好ましくは＜１０／１０×ｔ、好ましくは＜６／１０×ｔ、好ましくは＜２／１０×ｔである。
【００４７】
他の有利な実施態様において、ガラス表面上の塩残留物の均質性が設定される。好ましくは、強化されたガラス物品の１つの表面に付着する塩残留物のＴＴＶ（全体の厚さばらつき）が＜９／１０×ｔ（つまり＜９／１０にｔを掛ける）、好ましくは＜７／１０×ｔ、好ましくは＜５／１０×ｔ、好ましくは＜３／１０×ｔ、好ましくは＜１／１０×ｔであり、ここでｔは板状のガラス物品の厚さである。ガラス物品の１つの表面、好ましくは両方の表面上の塩残留物の層の均質な厚さ（小さなＴＴＶ）が、ＯＯＳを有さない強化されたガラス物品をもたらすために有利である。
【００４８】
他の有利な態様において、前記方法は、塩浴中の不純物含有率（一価のイオンのモル濃度）が＜５０００ｐｐｍ、好ましくは＜３０００ｐｐｍ、好ましくは＜２０００ｐｐｍ、好ましくは＜１０００ｐｐｍ、好ましくは＜７００ｐｐｍ、好ましくは＜５００ｐｐｍ、好ましくは＜４００ｐｐｍ、好ましくは＜３００ｐｐｍ、好ましくは＜２００ｐｐｍ、好ましくは＜１００ｐｐｍ、好ましくは＜５０ｐｐｍ、好ましくは＜２０ｐｐｍであるように制御する段階を含む。この手段によって、以下により詳細に説明するとおり、溶融塩浴のレオロジーを改善できる。
【００４９】
上述のとおり、ＯＯＳを有さない強化された薄いガラス物品を製造するためには、強化後に高温で保持することが重要且つ好ましい手段である。しかしながら、ＯＯＳを有さないかまたはＯＯＳが低減されたガラス物品を、ここで説明するとおり、強化後の保持段階を用いずに製造することもできる。もちろん、以下に記載される方法を単独または組み合わせて使用できる。さらに、以下に記載される方法を、既に上述された有利な手段（保持段階、持ち上げ速度、残留塩の厚さ等）に組み合わせ且つ改善することもできる。
【００５０】
ガラス物品を強化塩浴から持ち上げる際に適用される速度を制御することが重要である。第１の有利な手段によれば、強化の間にガラス物品を支えているホルダを持ち上げる速度は０．５ｍ／分以下である。本発明者らは、強化されたガラス物品の表面での塩残留物のモフォロジーおよび厚さが、持ち上げ速度によって著しく影響され得ることを見出した。より遅い持ち上げ速度は、表面張力が変化するので、ずり減粘によって、ガラス表面に付着した塩残留物の量を著しく低下させる（図７ａおよび７ｂ参照）。従って、不均質なイオン交換工程を制限するための有効な方法は、持ち上げの間のガラスに付着する塩残留物の量を減らすことである。
【００５１】
さらに、溶融塩浴のレオロジーを制御することが推奨される。第２の有利な手段によれば、溶融塩浴のレオロジーは、塩浴中の不純物の含有率（モル濃度で計算）を限定することによって制御される。特に、一価の金属イオンの不純物の含有率は、５０００ｐｐｍ未満、好ましくは３０００ｐｐｍ未満、好ましくは２０００ｐｐｍ未満、好ましくは１０００ｐｐｍ未満、好ましくは７００ｐｐｍ未満、好ましくは５００ｐｐｍ未満、好ましくは４００ｐｐｍ未満、好ましくは３００ｐｐｍ未満、好ましくは２００ｐｐｍ未満、好ましくは１００ｐｐｍ未満、好ましくは５０ｐｐｍ未満、好ましくは２０ｐｐｍ未満であるように制御されるべきである。本発明者らは、強化塩浴中の不純物、例えばナトリウムが、溶融塩のレオロジーを変えることがあり、ひいては、塩浴から持ち上げた後のガラス表面に付着する塩残留物のモフォロジーに影響し得ることを見出した（図７ｂと比較して図７ｃを参照）。例えばナトリウムは塩の融点を下げることがあり、なぜなら、硝酸ナトリウム／硝酸カリウムの系は共晶点を有するからである。ガラス物品の化学強化の間のＮａイオン対Ｋイオンのイオン交換に起因するＫＮＯ3塩浴中のＮａイオンの含有率の増加は、溶融塩浴のレオロジーを修正し、ひいてはガラス表面上に生じる塩残留物のモフォロジーを修正すると考えられる。塩浴中のＮａイオン含有率の増加は、強化されたガラス物品の可視のＯＯＳの増加をもたらす（図８ａ〜８ｄ参照）。
【００５２】
従って、ＯＯＳを低減するための有利な手段は、量産におけるＫＮＯ3塩浴中のナトリウム含有率を低減することである。
【００５３】
ＫＮＯ3を含有する強化浴中のナトリウム含有率を制御し且つ低減するために、好ましくは、製造の間の塩浴中のナトリウムイオンについての選択的な吸収材として、特別なゼオライトを適用できる。
【００５４】
さらに有利な手段によれば、化学強化の前のアニール段階を実施して、ＯＯＳを低減することができる。この手段は、図１１ａ、１１ｂおよび１１ｃと関連付けて後に詳細に説明する。
【００５５】
さらに有利な手段によれば、反射光検査およびさらなる手順の前に、強化されたガラス物品の保管を実施して、可視のＯＯＳを低減することができる。この手段は、図１２ａ、１２ｂ、１２ｃおよび図１３ａ、１３ｂ、１３ｃと関連付けて後に詳細に説明する。
【００５６】
さらに有利な手段によれば、強化されたガラス物品と透明な媒体との貼り合わせを実施して、可視のＯＯＳを低減することができる。この手段は、図１４ａおよび１４ｂと関連付けて後に詳細に説明する。
【００５７】
ＯＯＳを有さないかまたはＯＯＳが低減された、強化されたガラス物品を達成するために、溶融塩は低い粘度を有するべきである（つまり、より高い塩浴温度を選択すること、より高い強化後の保持温度を選択すること、および不純物濃度を低下させることからなる群から選択される少なくとも１つの手段を採用すべきである）。さらに、溶融塩は、ガラス上の、好ましくは均一である薄層を形成するために、重力下で流れるために十分な時間を与えられるべきである（つまり、より遅い持ち上げ速度および／またはより長い強化後の保持時間を使用すべきである）。上述のとおり、強化および持ち上げの設定は、より高い不純物含有率を有する塩浴については、より限定される。
【００５８】
本発明の他の態様によれば、上記で示された問題は、最大０．０７ｍｍの厚さを有し、ガラス物品が強い白色光源を使用した反射光下で検査される際に光学的なオレンジの皮（ＯＯＳ）を有さない化学強化された物品によって解決される。その測定手順は既に上述されている。ＯＯＳを有さないとは、強化されたガラス物品の反射像のグレーレベルのばらつきが少ないか、または明度のばらつきが少ないことを意味する。
【００５９】
本発明の有利な実施態様において、強化されたガラス物品は、標準偏差／平均（ＳｔｄＤｅｖ／Ｍｅａｎ）×１００％として定義される、≦９％、好ましくは≦８％、好ましくは≦７％、好ましくは≦６％、好ましくは≦５％のグレーレベルのばらつきを有する。グレーレベルのばらつきは、光学的なオレンジの皮（ＯＯＳ）の程度の尺度である。
【００６０】
標準偏差／平均×１００％は、画像処理プログラム、例えば「ＩｍａｇｅＪ」を使用して決定できる。
【００６１】
評価のために、例えば「ＩｍａｇｅＪ」を介して、上述の方法を使用してガラス物品の反射像を創り出す。反射像の写真を撮り、ここで、その写真は、試料１インチあたり少なくとも５００ピクセルの解像度を有するべきである。写真は、ガラスからの反射のみが該当の領域内であるように切り取られ、つまり、端部領域、指紋、他の物体からの反射は除外されるべきである。さらには、測定は、平坦であり且つ認識可能な反りおよび／または変形を有さない領域で行われる。さらなる調整をすることなく、写真は、平均のグレー値８０〜１００を有するべきである（ＩｎａｇｅＪで測定）。
【００６２】
次に、写真のグレー値の標準偏差（ＳｔｄＤｅｖ）を決定する。標準偏差は写真内の全ての個々のピクセルから計算される。グレーレベルのばらつきは、標準偏差／平均に１００％を掛けたものとして計算される。
【００６３】
強化されたガラス物品上の様々な表面の位置で光学的なオレンジの皮の程度を測定することが有利である。好ましくは、強化されたガラス物品は、光学的なオレンジの皮の程度に関して高い均質性を有する。好ましくは、全体の測定可能な表面（つまり、端部領域、指紋および／または他の物品からの反射を有する領域、認識可能な反りおよび／または変形を有する領域等を有さない）は、＜９％、好ましくは＜８％、好ましくは＜７％、好ましくは＜６％、好ましくは＜５％であるグレーレベルのばらつきを有する。
【００６４】
本発明による超薄ガラス物品は、７０μｍ以下、より好ましくは６５μｍ以下、より好ましくは６０μｍ以下、より好ましくは５５μｍ以下、さらに好ましくは５０μｍ以下、より好ましくは４５μｍ以下、より好ましくは４０μｍ以下、より好ましくは３５μｍ以下、さらに好ましくは３０μｍ以下、より好ましくは２５μｍ以下、より好ましくは２０μｍ以下、さらに好ましくは１０μｍ以下の厚さを有する。そのような特に薄いガラス物品が、上記の様々な用途のために望ましい。特に、厚さが薄いとガラスの柔軟性が与えられる。厚さは少なくとも５μｍであってよい。
【００６５】
本発明によるガラス物品の表面圧縮応力（ＣＳ）は、少なくとも１００ＭＰａである。好ましくは、ＣＳは２００ＭＰａを上回り、より好ましくは３００ＭＰａを上回り、より好ましくは４００ＭＰａを上回り、より好ましくは５００ＭＰａを上回り、より好ましくは６００ＭＰａを上回る。本発明の好ましい実施態様によれば、ＣＳは、７００ＭＰａであるかまたはより好ましくは７００ＭＰａを上回り、より好ましくは８００ＭＰａを上回り、より好ましくは９００ＭＰａを上回り、さらに好ましくは１０００ＭＰａを上回る。しかしながら、ＣＳは、非常に高くてはならず、なぜなら、そうでなければガラスが自己破壊しやすいことがあるからである。好ましくは、ＣＳは２０００ＭＰａ以下、好ましくは１６００ＭＰａ以下、有利には１５００ＭＰａ以下、より好ましくは１４００ＭＰａ以下である。いくつかの有利な態様は、１３００ＭＰａ以下、または１２００ＭＰａ以下のＣＳすら有する。
【００６６】
好ましくは、強化されたガラス物品は１μｍ〜ｔ／３μｍ、好ましくは２μｍ〜ｔ／４μｍ、好ましくは３μｍ〜ｔ／５μｍである層深さ（ＤｏＬ）を有し、ここで、ｔは強化されたガラス物品の厚さをμｍで示したものである。
【００６７】
良好な化学強化性能を達成するために、前記ガラスはかなりの量のアルカリ金属イオン、好ましくはＮａ2Ｏを含有すべきであり、さらには、より少ない量のＫ2Ｏをガラス組成物に添加することも、化学強化速度を改善できる。さらには、Ａｌ2Ｏ3をガラス組成物に添加すると、ガラスの強化性能を著しく改善できることが判明している。
【００６８】
ＳｉＯ2は、本発明のガラスにおける主たるガラスの網目形成成分である。さらには、Ａｌ2Ｏ3、Ｂ2Ｏ3およびＰ2Ｏ5もガラスの網目形成成分として使用され得る。ＳｉＯ2、Ｂ2Ｏ3およびＰ2Ｏ5の合計の含有率は、慣例的な製造方法のためには４０％未満であってはならない。そうでなければ、ガラスシートは成型が困難になることがあり、且つ、脆くなり且つ透明性を失うことがある。高いＳｉＯ2含有率は、ガラスの製造の高い溶融温度および作業温度を必要とし、それは通常、９０％未満であるべきである。好ましい実施態様において、ガラス中のＳｉＯ2含有率は、４０〜７５質量％、より好ましくは５０〜７０質量％、さらにより好ましくは５５〜６８質量％である。他の好ましい実施態様において、ガラス中のＳｉＯ2含有率は、５５〜６９質量％、より好ましくは５７〜６６質量％、さらにより好ましくは５７〜６３質量％である。さらなる好ましい実施態様において、ガラス中のＳｉＯ2含有率は、６０〜８５質量％、より好ましくは６３〜８４質量％、さらにより好ましくは６３〜８３質量％である。他のさらなる好ましい実施態様において、ガラス中のＳｉＯ2含有率は、４０〜８１質量％、より好ましくは５０〜８１質量％、さらにより好ましくは５５〜７６質量％である。Ｂ2Ｏ3およびＰ2Ｏ5をＳｉＯ2に添加すると、網目特性を修飾でき且つガラスの溶融温度および作業温度を低下させることができる。ガラスの網目形成成分も、ガラスのＣＴＥに大きな影響を及ぼす。
【００６９】
さらには、ガラスの網目中のＢ2Ｏ3は、２つの異なる多面体構造を形成し、そのことにより、外側からかかる力に対する適合性が増す。Ｂ2Ｏ3の添加は通常、より低い熱膨張およびより低いヤング率をもたらし、そのことが良好な熱衝撃耐性およびよりゆっくりとした化学強化速度をみちびき、それを通じて低いＣＳおよび低いＤｏＬが容易に得られる。従って、Ｂ2Ｏ3の超薄ガラスへの添加は、化学強化処理のウィンドウおよび超薄ガラスを大々的に改善でき、且つ、化学強化された超薄ガラスの実用上の用途を広げることができる。好ましい実施態様において、本発明のガラス中のＢ2Ｏ3の量は、０〜２０質量％、より好ましくは０〜１８質量％、より好ましくは０〜１５質量％である。いくつかの実施態様において、Ｂ2Ｏ3の量は０〜５質量％、好ましくは０〜２質量％であってよい。他の実施態様において、Ｂ2Ｏ3の量は５〜２０質量％、好ましくは５〜１８質量％であってよい。Ｂ2Ｏ3の量が多すぎると、ガラスの融点が高くなりすぎることがある。さらには、化学強化性能は、Ｂ2Ｏ3の量が多すぎると低下する。Ｂ2Ｏ3不含の態様が好ましいことがある。
【００７０】
Ａｌ2Ｏ3は、ガラスの網目形成成分とガラスの網目修飾成分との両方として作用する。［ＡｌＯ4］四面体および［ＡｌＯ6］六面体が、ガラスの網目中でＡｌ2Ｏ3の量に依存して形成され、それらは、ガラスの網目内部のイオン交換のための空間のサイズを変化させることによってイオン交換速度を調節できる。一般に、この成分の含有率は、それぞれのガラスの種類に依存して変化する。従って、本発明のいくつかのガラスは好ましくは、Ａｌ2Ｏ3を少なくとも２質量％の量、より好ましくは少なくとも１０質量％、さらには少なくとも１５質量％の量で含む。しかしながら、Ａｌ2Ｏ3の含有率が高すぎると、ガラスの溶融温度および作業温度も非常に高くなり、且つ結晶が形成されやすくなり、ガラスが透明性および柔軟性をなくす。従って、本発明のいくつかのガラスは好ましくは、最大３０質量％、より好ましくは最大２７質量％、より好ましくは最大２５質量％の量のＡｌ2Ｏ3を含む。いくつかの有利な実施態様は、Ａｌ2Ｏ3を、最大２０質量％、好ましくは最大１５質量％または最大１０質量％、またはさらに好ましくは最大８質量％、好ましくは最大７質量％、好ましくは最大６質量％、好ましくは最大５質量％の量で含んでよい。いくつかのガラスの態様は、Ａｌ2Ｏ3不含であってよい。他の有利なガラスの態様は、少なくとも１５質量％、好ましくは少なくとも１８質量％のＡｌ2Ｏ3、および／または最大２５質量％、好ましくは最大２３質量％、より好ましくは最大２２質量％のＡｌ2Ｏ3を含んでよい。
【００７１】
アルカリ酸化物、例えばＫ2Ｏ、Ｎａ2ＯおよびＬｉ2Ｏは、ガラスの網目修飾成分として作用する。それらは、ガラスの網目を破壊し、ガラスの網目内部で非架橋酸化物を形成できる。アルカリを添加することは、ガラスの作業温度を低下させ且つガラスのＣＴＥを高めることができる。Ｎａ+／Ｌｉ+、Ｎａ+／Ｋ+、Ｌｉ+／Ｋ+のイオン交換は強化のために必須の段階であるので、ナトリウムおよびリチウム含有率は、化学強化可能である超薄フレキシブルガラスにとって重要であり、アルカリ自体が含有されなければガラスは強化されない。しかしながら、ナトリウムはリチウムよりも好ましく、なぜなら、リチウムはガラスの拡散率を著しく低減しかねないからである。従って、本発明のいくつかのガラスは好ましくは、Ｌｉ2Ｏを最大７質量％、好ましくは最大５質量％、より好ましくは最大４質量％、より好ましくは最大２質量％、より好ましくは最大１質量％、より好ましくは最大０．１質量％の量で含む。いくつかの好ましい実施態様はＬｉ2Ｏ不含ですらある。ガラスの種類に依存して、Ｌｉ2Ｏについての下限は３質量％、好ましくは３．５質量％であってよい。
【００７２】
本発明のガラスは好ましくは、Ｎａ2Ｏを少なくとも４質量％、より好ましくは少なくとも５質量％、より好ましくは少なくとも６質量％、より好ましくは少なくとも８質量％、より好ましくは少なくとも１０質量％の量で含む。ナトリウムは化学強化性能のために非常に重要であり、なぜなら、化学強化は好ましくは、ガラス中のナトリウムと、化学強化媒体中のカリウムとのイオン交換を含むからである。しかしながら、ナトリウム含有率も高すぎてはならず、なぜなら、ガラスの網目が酷く悪化することがあり、且つガラスが極めて形成されにくくなることがあるからである。他の重要な要因は、超薄ガラスが低いＣＴＥを有するべきであることであり、そのような要請に合致するためにガラスは多すぎるＮａ2Ｏを含有すべきではない。従って、ガラスは好ましくは、Ｎａ2Ｏを最大３０質量％、より好ましくは最大２８質量％、より好ましくは最大２７質量％、より好ましくは最大２５質量％、より好ましくは最大２０質量％の量で含む。
【００７３】
本発明のガラスはＫ2Ｏを含み得る。しかしながら、ガラスは好ましくは、ガラス中のナトリウムイオンと化学強化媒体中のカリウムイオンとを交換することにより化学強化されるので、ガラス中の多すぎる量のＫ2Ｏは化学強化性能を損なうことがある。従って、本発明のガラスは好ましくは、Ｋ2Ｏを最大１０質量％、より好ましくは最大８質量％の量で含む。いくつかの好ましい実施態様は、最大７質量％含み、他の好ましい実施態様は、最大４質量％、より好ましくは最大２質量％、より好ましくは最大１質量％、より好ましくは最大０．１質量％含む。いくつかの好ましい実施態様はＫ2Ｏ不含ですらある。
【００７４】
しかし、ガラスの網目が酷く悪化することがあり且つガラスが極めて形成しにくくなることがあるので、アルカリ含有率の総量は、好ましくは３５質量％以下、好ましくは３０質量％以下、より好ましくは２８質量％以下、より好ましくは２７質量％以下、さらに好ましくは２５質量％以下であるべきである。いくつかの態様は、最大１６質量％、好ましくは最大１４質量％のアルカリ含有率を有する。他の重要な要因は、超薄ガラスが低いＣＴＥを有するべきであることであり、そのような要請に合致するためにガラスは多すぎるアルカリ元素を含有すべきではない。しかしながら、上述のとおり、化学強化を容易にするためには、ガラスはアルカリ元素を含有すべきである。従って、本発明のガラスは好ましくは、アルカリ金属酸化物を少なくとも２質量％、より好ましくは少なくとも３質量％、より好ましくは少なくとも４質量％、より好ましくは少なくとも５質量％、より好ましくは少なくとも６質量％の量で含む。
【００７５】
アルカル土類酸化物、例えばＭｇＯ、ＣａＯ、ＳｒＯ、ＢａＯは網目修飾成分として作用し、且つガラスの形成温度を低下させる。それらの酸化物を添加して、ガラスのＣＴＥおよびヤング率を調節できる。アルカリ土類酸化物は、特別な要請に合致させるためにガラスの屈折率を変えることができるという非常に重要な機能を有する。例えば、ＭｇＯはガラスの屈折率を低下させることができ、ＢａＯは屈折率を高めることができる。アルカリ土類酸化物の質量含有率は、好ましくは４０質量％以下、好ましくは３０質量％以下、好ましくは２５質量％以下、また好ましくは２０質量％以下、より好ましくは１５質量％以下、より好ましくは１３質量％以下、より好ましくは１２質量％以下であるべきである。ガラスのいくつかの態様は、最大１０質量％、好ましくは最大５質量％、より好ましくは最大４質量％のアルカリ土類酸化物を含んでよい。アルカリ土類酸化物の量が多すぎると、化学強化性能が悪化することがある。アルカリ土類酸化物についての下限は、１質量％または５質量％であってよい。さらには、アルカリ土類酸化物の量が多すぎると、結晶化傾向が高まることがある。いくつかの有利な態様は、アルカリ土類酸化物不含であることがある。
【００７６】
ガラス内のいくつかの遷移金属酸化物、例えばＺｎＯおよびＺｒＯ2は、アルカリ土類酸化物と類似した機能を有し、いくつかの実施態様において含まれることがある。他の遷移金属元素、例えばＮｄ2Ｏ3、Ｆｅ2Ｏ3、ＣｏＯ、ＮｉＯ、Ｖ2Ｏ5、ＭｎＯ2、ＴｉＯ2、ＣｕＯ、ＣｅＯ2およびＣｒ2Ｏ3は、特定の光学的機能またはフォトニック機能を有するガラス、例えばカラーフィルタまたは光変換器を製造するための着色剤として機能する。Ａｓ2Ｏ3、Ｓｂ2Ｏ3、ＳｎＯ2、ＳＯ3、Ｃｌおよび／またはＦを清澄剤として、０〜２質量％の量で添加することもできる。希土類酸化物を０〜５質量％の量で添加して、ガラスシートに磁性またはフォトニックまたは光学的機能を付加することもできる。
【００７７】
以下の有利な組成は、強化前の様々な種類のガラスに関する。
【００７８】
１つの実施態様において、超薄フレキシブルガラスは、以下の成分を示された量（質量％）で含むアルカリ金属アルミノシリケートガラスである：
【表１】
2021529141.tif 000003
【００７９】
任意に、着色酸化物、例えばＮｄ2Ｏ3、Ｆｅ2Ｏ3、ＣｏＯ、ＮｉＯ、Ｖ2Ｏ5、ＭｎＯ2、ＣｕＯ、ＣｅＯ2、Ｃｒ2Ｏ3を添加できる。Ａｓ2Ｏ3、Ｓｂ2Ｏ3、ＳｎＯ2、ＳＯ3、Ｃｌおよび／またはＦを清澄剤として、０〜２質量％の量で添加することもできる。希土類酸化物を０〜５質量％の量で添加して、ガラスシートに磁性またはフォトニックまたは光学的機能を付加することもできる。
【００８０】
本発明のアルカリ金属アルミノシリケートガラスは好ましくは、以下の成分を示された量（質量％）で含む：
【表２】
2021529141.tif 000004
【００８１】
任意に、着色酸化物、例えばＮｄ2Ｏ3、Ｆｅ2Ｏ3、ＣｏＯ、ＮｉＯ、Ｖ2Ｏ5、ＭｎＯ2、ＣｕＯ、ＣｅＯ2、Ｃｒ2Ｏ3を添加できる。０〜２質量％のＡｓ2Ｏ3、Ｓｂ2Ｏ3、ＳｎＯ2、ＳＯ3、Ｃｌおよび／またはＦを清澄剤として添加することもできる。０〜５質量％の希土類酸化物を添加して、ガラスシートに磁性またはフォトニックまたは光学的機能を付加することもできる。
【００８２】
最も好ましくは、本発明のアルカリ金属アルミノシリケートガラスは、以下の成分を示された量（質量％）で含む：
【表３】
2021529141.tif 000005
【００８３】
任意に、着色酸化物、例えばＮｄ2Ｏ3、Ｆｅ2Ｏ3、ＣｏＯ、ＮｉＯ、Ｖ2Ｏ5、ＭｎＯ2、ＣｕＯ、ＣｅＯ2、Ｃｒ2Ｏ3を添加できる。０〜２質量％のＡｓ2Ｏ3、Ｓｂ2Ｏ3、ＳｎＯ2、ＳＯ3、Ｃｌおよび／またはＦを清澄剤として添加することもできる。０〜５質量％の希土類酸化物を添加して、ガラスシートに磁性またはフォトニックまたは光学的機能を付加することもできる。
【００８４】
１つの実施態様において、超薄フレキシブルガラスは、以下の成分を示された量（質量％）で含むソーダライムガラスである：
【表４】
2021529141.tif 000006
【００８５】
任意に、着色酸化物、例えばＮｄ2Ｏ3、Ｆｅ2Ｏ3、ＣｏＯ、ＮｉＯ、Ｖ2Ｏ5、ＭｎＯ2、ＣｕＯ、ＣｅＯ2、Ｃｒ2Ｏ3を添加できる。０〜２質量％のＡｓ2Ｏ3、Ｓｂ2Ｏ3、ＳｎＯ2、ＳＯ3、Ｃｌおよび／またはＦを清澄剤として添加することもできる。０〜５質量％の希土類酸化物を添加して、ガラスシートに磁性またはフォトニックまたは光学的機能を付加することもできる。
【００８６】
この発明のソーダライムガラスは好ましくは、以下の成分を示された量（質量％）で含む：
【表５】
2021529141.tif 000007
【００８７】
任意に、着色酸化物、例えばＮｄ2Ｏ3、Ｆｅ2Ｏ3、ＣｏＯ、ＮｉＯ、Ｖ2Ｏ5、ＭｎＯ2、ＣｕＯ、ＣｅＯ2、Ｃｒ2Ｏ3を添加できる。０〜２質量％のＡｓ2Ｏ3、Ｓｂ2Ｏ3、ＳｎＯ2、ＳＯ3、Ｃｌおよび／またはＦを清澄剤として添加することもできる。０〜５質量％の希土類酸化物を添加して、ガラスシートに磁性またはフォトニックまたは光学的機能を付加することもできる。
【００８８】
この発明のソーダライムガラスは好ましくは、以下の成分を示された量（質量％）で含む：
【表６】
2021529141.tif 000008
【００８９】
任意に、着色酸化物、例えばＮｄ2Ｏ3、Ｆｅ2Ｏ3、ＣｏＯ、ＮｉＯ、Ｖ2Ｏ5、ＭｎＯ2、ＣｕＯ、ＣｅＯ2、Ｃｒ2Ｏ3を添加できる。０〜２質量％のＡｓ2Ｏ3、Ｓｂ2Ｏ3、ＳｎＯ2、ＳＯ3、Ｃｌおよび／またはＦを清澄剤として添加することもできる。０〜５質量％の希土類酸化物を添加して、ガラスシートに磁性またはフォトニックまたは光学的機能を付加することもできる。
【００９０】
この発明のソーダライムガラスは好ましくは、以下の成分を示された量（質量％）で含む：
【表７】
2021529141.tif 000009
【００９１】
任意に、着色酸化物、例えばＮｄ2Ｏ3、Ｆｅ2Ｏ3、ＣｏＯ、ＮｉＯ、Ｖ2Ｏ5、ＭｎＯ2、ＣｕＯ、ＣｅＯ2、Ｃｒ2Ｏ3を添加できる。０〜２質量％のＡｓ2Ｏ3、Ｓｂ2Ｏ3、ＳｎＯ2、ＳＯ3、Ｃｌおよび／またはＦを清澄剤として添加することもできる。０〜５質量％の希土類酸化物を添加して、ガラスシートに磁性またはフォトニックまたは光学的機能を付加することもできる。
【００９２】
最も好ましくは、本発明のソーダライムガラスは、以下の成分を示された量（質量％）で含む：
【表８】
2021529141.tif 000010
【００９３】
任意に、着色酸化物、例えばＮｄ2Ｏ3、Ｆｅ2Ｏ3、ＣｏＯ、ＮｉＯ、Ｖ2Ｏ5、ＭｎＯ2、ＣｕＯ、ＣｅＯ2、Ｃｒ2Ｏ3を添加できる。０〜２質量％のＡｓ2Ｏ3、Ｓｂ2Ｏ3、ＳｎＯ2、ＳＯ3、Ｃｌおよび／またはＦを清澄剤として添加することもできる。０〜５質量％の希土類酸化物を添加して、ガラスシートに磁性またはフォトニックまたは光学的機能を付加することもできる。
【００９４】
最も好ましくは、本発明のソーダライムガラスは、以下の成分を示された量（質量％）で含む：
【表９】
2021529141.tif 000011
【００９５】
任意に、着色酸化物、例えばＮｄ2Ｏ3、Ｆｅ2Ｏ3、ＣｏＯ、ＮｉＯ、Ｖ2Ｏ5、ＭｎＯ2、ＣｕＯ、ＣｅＯ2、Ｃｒ2Ｏ3を添加できる。０〜２質量％のＡｓ2Ｏ3、Ｓｂ2Ｏ3、ＳｎＯ2、ＳＯ3、Ｃｌおよび／またはＦを清澄剤として添加することもできる。０〜５質量％の希土類酸化物を添加して、ガラスシートに磁性またはフォトニックまたは光学的機能を付加することもできる。
【００９６】
１つの実施態様において、超薄フレキシブルガラスは、以下の成分を示された量（質量％）で含むリチウムアルミノシリケートガラスである：
【表１０】
2021529141.tif 000012
【００９７】
任意に、着色酸化物、例えばＮｄ2Ｏ3、Ｆｅ2Ｏ3、ＣｏＯ、ＮｉＯ、Ｖ2Ｏ5、ＭｎＯ2、ＣｕＯ、ＣｅＯ2、Ｃｒ2Ｏ3を添加できる。Ａｓ2Ｏ3、Ｓｂ2Ｏ3、ＳｎＯ2、ＳＯ3、Ｃｌおよび／またはＦを清澄剤として、０〜２質量％の量で添加することもできる。希土類酸化物を０〜５質量％の量で添加して、ガラスシートに磁性またはフォトニックまたは光学的機能を付加することもできる。
【００９８】
本発明のリチウムアルミノシリケートガラスは好ましくは、以下の成分を示された量（質量％）で含む：
【表１１】
2021529141.tif 000013
【００９９】
任意に、着色酸化物、例えばＮｄ2Ｏ3、Ｆｅ2Ｏ3、ＣｏＯ、ＮｉＯ、Ｖ2Ｏ5、ＭｎＯ2、ＣｕＯ、ＣｅＯ2、Ｃｒ2Ｏ3を添加できる。０〜２質量％のＡｓ2Ｏ3、Ｓｂ2Ｏ3、ＳｎＯ2、ＳＯ3、Ｃｌおよび／またはＦを清澄剤として添加することもできる。０〜５質量％の希土類酸化物を添加して、ガラスシートに磁性またはフォトニックまたは光学的機能を付加することもできる。
【０１００】
最も好ましくは、本発明のリチウムアルミノシリケートガラスは、以下の成分を示された量（質量％）で含む：
【表１２】
2021529141.tif 000014
【０１０１】
任意に、着色酸化物、例えばＮｄ2Ｏ3、Ｆｅ2Ｏ3、ＣｏＯ、ＮｉＯ、Ｖ2Ｏ5、ＭｎＯ2、ＣｕＯ、ＣｅＯ2、Ｃｒ2Ｏ3を添加できる。０〜２質量％のＡｓ2Ｏ3、Ｓｂ2Ｏ3、ＳｎＯ2、ＳＯ3、Ｃｌおよび／またはＦを清澄剤として添加することもできる。０〜５質量％の希土類酸化物を添加して、ガラスシートに磁性またはフォトニックまたは光学的機能を付加することもできる。
【０１０２】
１つの実施態様において、超薄フレキシブルガラスは、以下の成分を示された量（質量％）で含むホウケイ酸ガラスである：
【表１３】
2021529141.tif 000015
【０１０３】
任意に、着色酸化物、例えばＮｄ2Ｏ3、Ｆｅ2Ｏ3、ＣｏＯ、ＮｉＯ、Ｖ2Ｏ5、ＭｎＯ2、ＣｕＯ、ＣｅＯ2、Ｃｒ2Ｏ3を添加できる。０〜２質量％のＡｓ2Ｏ3、Ｓｂ2Ｏ3、ＳｎＯ2、ＳＯ3、Ｃｌおよび／またはＦを清澄剤として添加することもできる。０〜５質量％の希土類酸化物を添加して、ガラスシートに磁性またはフォトニックまたは光学的機能を付加することもできる。
【０１０４】
本発明のホウケイ酸ガラスは好ましくは、以下の成分を示された量（質量％）で含む：
【表１４】
2021529141.tif 000016
【０１０５】
任意に、着色酸化物、例えばＮｄ2Ｏ3、Ｆｅ2Ｏ3、ＣｏＯ、ＮｉＯ、Ｖ2Ｏ5、ＭｎＯ2、ＣｕＯ、ＣｅＯ2、Ｃｒ2Ｏ3を添加できる。０〜２質量％のＡｓ2Ｏ3、Ｓｂ2Ｏ3、ＳｎＯ2、ＳＯ3、Ｃｌおよび／またはＦを清澄剤として添加することもできる。０〜５質量％の希土類酸化物を添加して、ガラスシートに磁性またはフォトニックまたは光学的機能を付加することもできる。
【０１０６】
本発明のホウケイ酸ガラスは好ましくは、以下の成分を示された量（質量％）で含む：
【表１５】
2021529141.tif 000017
【０１０７】
任意に、着色酸化物、例えばＮｄ2Ｏ3、Ｆｅ2Ｏ3、ＣｏＯ、ＮｉＯ、Ｖ2Ｏ5、ＭｎＯ2、ＣｕＯ、ＣｅＯ2、Ｃｒ2Ｏ3を添加できる。０〜２質量％のＡｓ2Ｏ3、Ｓｂ2Ｏ3、ＳｎＯ2、ＳＯ3、Ｃｌおよび／またはＦを清澄剤として添加することもできる。０〜５質量％の希土類酸化物を添加して、ガラスシートに磁性またはフォトニックまたは光学的機能を付加することもできる。
【０１０８】
典型的には、本発明による超薄ガラスを、より厚いガラスから研磨により薄くするかまたはエッチングすることによって製造できる。それら２つの方法は経済的ではなく、且つ例えばＲa粗さによって定量化される粗悪な表面品質をもたらす。
【０１０９】
直接的な熱間成型製造、例えばダウンドロー法、オーバーフローフュージョン法が量産には好ましい。リドロー法も有利である。これらの述べられた方法が経済的であり且つガラス表面の品質が高い。
【０１１０】
一般に、強くすることが強化と称され、カリウムイオンを有する溶融塩浴中にガラスを浸漬するか、またはカリウムイオンまたは他のアルカリ金属イオンを含有するペーストによってガラスを被覆し、高温で特定の時間加熱することによって行うことができる。塩浴またはペースト中のより大きなイオン半径を有するアルカリ金属イオンが、ガラス物品中のより小さな半径を有するアルカリ金属イオンと交換され、イオン交換に起因して表面圧縮応力が形成される。上述のとおり、ガラス物品を溶融塩の浴に浸漬することがここで適用される。強化されたガラスを塩浴から持ち上げ、およびさらに有利な段階の後、ガラス物品は公知の手順を使用して冷却されて洗浄される。
【０１１１】
本発明の化学強化されたガラス物品は、化学強化可能なガラス物品を化学的に強化することにより得られる。超薄ガラス物品を、一価のイオンを含有する塩浴中に浸漬して、ガラス内部のアルカリイオンと交換することによって、強化工程を行うことができる。塩浴中の一価のイオンは、ガラス内部のアルカリイオンよりも大きな半径を有する。ガラスへの圧縮応力は、より大きなイオンがガラスの網目中に割り込むことに起因して、イオン交換後に形成される。イオン交換後、超薄ガラスの強度および柔軟性は意外なことに、著しく改善される。さらに、化学強化によって誘導されるＣＳは、強化されたガラス物品の曲げ特性を改善し、ガラスの引っ掻き耐性および衝撃耐性を高め得るので、強化されたガラスは簡単には引っ掻き傷がつかず、且つＤｏＬは引っ掻き許容度を高めることができ、ガラスが引っ掻かれたとしても破壊しにくい。
【０１１２】
化学強化のために最も使用される塩は、Ｎａ+含有溶融塩またはＫ+含有溶融塩、またはそれらの混合物である。慣例的に使用される塩は、ＮａＮＯ3、ＫＮＯ3、ＮａＣｌ、ＫＣｌ、Ｋ2ＳＯ4、Ｎａ2ＳＯ4、Ｎａ2ＣＯ3およびＫ2ＣＯ3である。添加剤、例えばＮａＯＨ、ＫＯＨおよび他のナトリウム塩またはカリウム塩を使用して、化学強化の間のイオン交換の速度、ＣＳおよびＤｏＬをより良好に制御することもできる。Ａｇ+含有またはＣｕ2+含有塩浴を使用して、超薄ガラスに抗菌機能を付加することができる。
【０１１３】
化学強化は一段階に限定されない。それは、より良好な強化性能を達成するための、様々な濃度のアルカリ金属イオンを有する塩浴中での多段階を含み得る。従って、本発明による化学強化されたガラス物品を、１段階、または複数の段階、例えば２段階の過程で強化することができる。
【０１１４】
本発明による化学強化されたガラス物品は、第１の表面からガラス物品内の第１の深さ（ＤｏＬ）までに及ぶ圧縮応力領域が存在する１つだけの表面（第１の表面）を有することができ、前記領域は圧縮応力（ＣＳ）によって定義される。この場合、ガラス物品は強化された側を１つだけ含む。好ましくは本発明による化学強化されたガラス物品は、第２の表面からガラス物品内の第２の深さ（ＤｏＬ）までに及ぶ圧縮応力領域が存在する、（前記第１の表面に対向する）第２の表面も含み、前記領域は圧縮応力（ＣＳ）によって定義される。この好ましいガラス物品は両側上で強化されている。
【０１１５】
ＣＳは主にガラスの組成に依存する。より高いＡｌ2Ｏ3の含有率は、より高いＣＳを達成するために役立ち得る。強化後、超薄ガラスは、高い強度を達成するために十分に高いＣＳを有するべきである。従って、ＣＳは１００ＭＰａ以上であり、好ましくは１００ＭＰａを上回り、好ましくは２００ＭＰａを上回り、より好ましくは３００ＭＰａを上回り、さらに好ましくは４００ＭＰａを上回り、さらに好ましくは５００ＭＰａを上回る。特に好ましい実施態様において、ＣＳは、６００ＭＰａを上回り、さらに好ましくは７００ＭＰａを上回り、より好ましくは８００ＭＰａを上回る。
【０１１６】
一般に、ＤｏＬはガラスの組成に依存するが、それは強化時間および強化温度の増加に伴ってほぼ無限に増加し得る。強化されたガラスの安定な強度を確実にするためには定義されたＤｏＬが必須であるが、高すぎるＤｏＬは、超薄ガラス物品が圧縮応力下にある際の自己破壊率および強度性能を高めるので、ＤｏＬは好ましく制御されるべきである。
【０１１７】
いくつかの実施態様においては、ベアガラスの高い鋭利物接触耐性が必要とされ、低いＤｏＬが好ましい。定義された低いＤｏＬを達成するために、強化温度および／または強化時間を減少させる。場合により、より低い強化温度が推奨されることがあり、なぜなら、ＤｏＬは温度に対してより敏感であり、量産の間により長い強化時間を設定するのは容易であるからである。しかしながら、ガラス物品のＤｏＬを低下させるために、強化時間を減らすことも可能である。
【０１１８】
ＤｏＬの有利な値は、各々の場合において、それぞれのガラス物品のガラス組成、厚さおよび適用されるＣＳに依存する。一般に、上述の有利な実施態様によるガラス物品は非常に低いＤｏＬを有する。ＤｏＬを減少させることで、ＣＴが減少する。そのような実施態様において鋭利な物体によって高い衝撃力および／または押付荷重がかけられると、生じる欠陥はガラス表面上だけにある。ＣＴが著しく低下されているので、生じる欠陥はガラス物品の内部強度を乗り越えることができず、従ってガラス物品は２つまたは複数の破片へと破壊されない。低いＤｏＬを有するそのようなガラス物品は、改善された鋭利物接触耐性を有する。
【０１１９】
上述のとおり、ＣＳ、ＤｏＬおよびＣＴは、ガラス組成（ガラスの種類）、ガラスの厚さおよび強化条件に依存する。
【０１２０】
化学強化されたガラス物品を、フレキシブルおよび折りたたみ可能な電子製品、例えばイメージセンサ、ディスプレイカバー、スクリーンプロテクタのためのカバーおよび基板の分野において使用できる。さらに、それを、例えば以下の用途分野：  ディスプレイの基板または保護カバー、指紋センサカバー、一般的なセンサの基板またはカバー、消費者用電子機器のカバーガラス、ディスプレイおよび他の表面、特に曲げられた表面の保護カバーにおいて使用できる。さらには、前記ガラス物品を、ディスプレイの基板およびカバー、指紋センサモジュールの基板またはカバー、半導体のパッケージ、薄膜電池の基板およびカバー、折りたたみ可能なディスプレイの用途においても使用できる。特定の実施態様において、前記ガラス物品を、抵抗スクリーン用のカバーフィルム、およびディスプレイスクリーン、携帯電話、カメラ、ゲーム用ガジェット、タブレット、ラップトップ、ＴＶ、鏡、窓、航空機の窓、家具および白物家電用の使い捨て保護フィルムとして使用できる。
【０１２１】
本発明は、ディスプレイの基板およびカバー、壊れやすいセンサ、指紋センサモジュールの基板またはカバー、半導体のパッケージ、薄膜電池の基板およびカバー、折り曲げられるディスプレイの用途において使用するために特に適している。さらに、それを、薄く、軽量で且つフレキシブルな特性を備えたフレキシブル電子機器（例えば曲がったディスプレイ、ウェアラブル機器）において使用できる。そのようなフレキシブル機器はまた、例えば部品を保持または搭載するためにフレキシブル基板を必要とする。さらに、高い接触耐性および小さな曲げ半径を有するフレキシブルディスプレイが可能である。
【０１２２】
１つの実施態様において、前記ガラスはアルカリ含有ガラス、例えばアルカリアルミノシリケートガラス、アルカリシリケートガラス、アルカリホウケイ酸ガラス、アルカリアルミノホウケイ酸ガラス、アルカリホウ素ガラス、アルカリゲルマン酸ガラス、アルカリボロゲルマン酸ガラス、アルカリソーダライムガラスおよびそれらの組み合わせである。
【０１２３】
本発明のこの態様および他の態様は、以下の説明、添付の図および特許請求項の範囲から明らかとなる。
【図面の簡単な説明】
【０１２４】
【図１】５０ｍｍ×５０ｍｍの大きさのアルミノシリケートガラスからなる板状の強化前の３０μｍのガラス物品の反射像（図１ａ）、５０ｍｍ×５０ｍｍの大きさのアルミノシリケートガラスからなる強化された３０μｍのガラス物品の反射像（図１ｂ）を示す図である。
【図２】「スタイラスプロファイラー」を使用した表面トポロジーの分析結果（図２ａ）、「スタイラスプロファイラー」を使用した表面トポロジーの分析結果（図２ｂ）を示す図である。
【図３】ＫＮＯ3を含有する強化塩浴から持ち上げられた後のＡＳガラス片の写真（図３ａ）、反射光下で検査された洗浄後の後の同じ試料の反射像（図３ｂ）を示す図である。
【図４】ＫＮＯ3を含有する強化塩浴から持ち上げられた後のＡＳガラス片の写真（図４ａ）、反射光下で検査された洗浄後の後の同じ試料の反射像（図４ｂ）を示す図である。
【図５】ＫＮＯ3を含有する強化塩浴から持ち上げられた後のＡＳガラス片の写真（図５ａ）、反射光下で検査された洗浄後の後の同じ試料の反射像（図５ｂ）を示す図である。
【図６】１００００ｐｐｍのナトリウムを有するＫＮＯ3塩浴中で強化された、７５μｍの強化されたＡＳガラス物品の反射像を示す図である。
【図７】純粋なＫＮＯ3からなる強化塩浴から素早く持ち上げられた強化されたガラス物品（図７ａ）、純粋なＫＮＯ3からなる強化塩浴からゆっくりと持ち上げられた、同じガラス組成の強化されたガラス物品（図７ｂ）、３００ｐｐｍのナトリウムを有するＫＮＯ3からなる強化塩浴からゆっくりと持ち上げられた強化されたガラス物品（図７ｃ）を示す図である。
【図８】ＫＮＯ3浴中のＮａイオン含有率の増加が、同じ組成の３０μｍ厚の強化されたガラス物品の反射光検査下でのＯＯＳ作用に及ぼす影響を示す図である。
【図９】３００ｐｐｍのナトリウムを含むＫＮＯ3塩浴にＫ3ＰＯ4 塩を添加することにより、特定の水準（２００ｐｐｍ）下で塩浴のナトリウム不純物含有率を維持することについての実験の結果を示す図である。
【図１０】ダウンドローされた７５μｍ厚のガラスから（酸でエッチングして）薄くされることによって製造された未強化の３０μｍのＡＳガラス物品（図１０ａ）、は、化学強化後の反射光検査下での図１０ａからのガラス物品（図１０ｂ）、同じ強化条件下で強化された、製造されたままの強化された３０μｍのＡＳガラス物品（図１０ｃ）の反射像を示す図である。
【図１１】６３７℃に加熱された未強化の３０μｍのＡＳガラス物品（図１１ａ）、表面上の塩残留物を有する化学強化後の図１１ａの試料（図１１ｂ）、アニールされ且つ強化された図１１ａの３０μｍのＡＳガラス物品（図１１ｃ）の反射像を示す図である。
【図１２】反射光下での化学強化直後の３０μｍのＡＳガラス物品の３つの試料を示す図である。
【図１３】反射光下での７日後の図１２と同じ試料を示す図である。
【図１４】強化された３０μｍのＡＳガラス試料の反射像（図１４ａ）、透明媒体上への貼り合わせの後の同じガラス物品（図１４ｂ）を示す図である。
【図１５】強化されたガラス物品の表面に付着した塩残留物の厚さがＯＯＳの程度に及ぼす影響を示す図である。
【図１６】強化塩浴（ＫＮＯ3）からの持ち上げ後に高温での保持処理に供された３０μｍ厚のＡＳガラス物品の反射像を示す図である。
【実施例】
【０１２５】
以下は、添付の図面における図の説明である。
【０１２６】
特段示されない限り、以下に記載される試料は、同じ組成を有する、製造されたままの３０μｍのガラス物品である。「製造されたままの」とは、そのガラス物品がダウンドロー法を介して製造されたことを意味している。試験された試料の大きさは、主として５０ｍｍ×５０ｍｍである。強化浴はＫＮＯ3に基づく。いくつかの実験については、引き続きＮａＮＯ3塩を塩浴に添加して、強化浴のエージング過程をシミュレートした。強化時間は１０分であり、強化温度は４２０℃であった。生じたＤｏＬは約１０μｍであった。生じたＣＳは６００〜８００ＭＰａの範囲であった。
【０１２７】
図１ａは、５０ｍｍ×５０ｍｍの大きさのアルミノシリケートガラスからなる板状の強化前の３０μｍのガラス物品の反射像（つまり、上述の反射光検査法を使用して投影された像）を示す。板状のガラス物品は、小さな端部によって接続された対向する側の２つの大きな主表面を有する。反射光検査下で、表面はいかなる不規則性もなく、滑らかに見える。
【０１２８】
図１ｂは、５０ｍｍ×５０ｍｍの大きさのアルミノシリケートガラスからなる強化された３０μｍのガラス物品の反射像を示す。前記ガラス物品は、２５００ｐｐｍのナトリウムを含むＫＮＯ3塩浴中で強化された。反射光検査を使用して、波状またはしわの寄った構造のように見える不規則性を有する表面を見ることができる（矢印参照）。この光学的な外観を「光学的なオレンジの皮（ＯＯＳ）」と称する。曲がった上端は、強化された試料のわずかな反りに起因し、ガラスの破壊に起因するものではない。本発明者らは、強化されたＵＴＧのＯＯＳと称される可視の表面の不規則性が、表面のトポロジーにおける変化には相応せず、むしろ光学的な問題であることを見出した。
【０１２９】
図２ａは、「スタイラスプロファイラー」を使用した表面トポロジーの分析結果を示す。種々の未強化のＡＳガラス試料ａ、ｂ、ｃと、強化されたＡＳガラス試料ｄ、ｅの表面トポロジーを測定した。スタイラスプロファイラーは、１０ｍｍの走査範囲における０．５μｍの範囲の表面の高さばらつきを示す。
【０１３０】
図２ｂは、白色光干渉法（ＷＬＩ）を使用する表面トポロジーの分析結果を示す。ＷＬＩは、数十ナノメートルから数センチメートルで変化する表面プロファイルを有する３Ｄ構造において表面の高さを測定するための非接触の光学的な方法である。それは、スペクトル的に広帯域の可視波長の光（白色光）に基づく面の表面トポロジー計測に関して、コヒーレンス走査干渉法についての代替的な名称として使用されることが多い。未強化のＡＳガラス試料ｘおよび強化されたＡＳガラス試料ｙ（各々３０μｍ厚）のＷＬＩ結果は、１０ｍｍの走査範囲において５μｍの範囲の表面の高さばらつきを示す。
【０１３１】
図３ａ、４ａおよび５ａは、ＫＮＯ3を含有する強化塩浴から持ち上げられた後の、強化された３０μｍのＡＳガラス３つの片の写真を示す。その３つの試料は、同じガラス組成を有し且つ同じ強化条件下で強化された。塩残留物が試料の表面上で見られる。非常に薄く且つ均質な塩の膜を有するガラス表面上の領域がある一方で、より高い残留溶融塩を有する領域もあり、そこではイオン交換がより長い時間進行し得る。これは、ガラス表面領域にわたって不均一なイオン交換をもたらす。図３ｂ、４ｂおよび５ｂは、反射光下で検査された洗浄後の後の同じ試料の反射像を示す。図３ｂは、図１ｂと同様のＯＯＳ構造を示す（波状／しわの寄った構造、矢印参照）。図４ｂおよび５ｂにおいて、表面は、ＯＯＳとも称される小さなバンプまたは凹みの形態の（局所的な）構造（矢印参照）を有するように見える。見られるとおり、反射光下で可視の表面の不規則性は、強化されたガラス物品の塩残留物のパターンと一致する。従って、ＯＯＳ作用は、生ガラスの組成ではなく、試料表面上の残留塩の分布と相関する。
【０１３２】
図６は１００００ｐｐｍのナトリウムを有するＫＮＯ3塩浴中で強化された、７５μｍの強化されたＡＳガラス物品の反射像を示す。ここで、反射光検査下で、特徴的な表面の不規則性（ＯＯＳ）は観察できない。
【０１３３】
図７ａは、純粋なＫＮＯ3からなる強化塩浴から素早く持ち上げられた強化されたガラス物品を示す。持ち上げ速度は約５ｃｍ／秒であった。結果として、厚く且つ不均一に分布した塩残留物がガラス表面に付着している。対照的に、図７ｂは、純粋なＫＮＯ3からなる強化塩浴からゆっくりと持ち上げられた、同じガラス組成の強化されたガラス物品を示す。持ち上げ速度は約５ｍｍ／秒であった。ここで、塩残留物のより均一な分布が観察できる。反射光下で検査する場合、そのようにゆっくりと持ち上げられた試料はＯＯＳを示さない。
【０１３４】
図７ｃは、３００ｐｐｍのナトリウムを有するＫＮＯ3からなる強化塩浴からゆっくりと持ち上げられた強化されたガラス物品を示す。図７ｂと図７ｃとを比較すると、Ｎａイオンなどの不純物が塩残留物のモフォロジーを変化させ得ることがわかる。
【０１３５】
図８ａ〜８ｄは、ＫＮＯ3浴中のＮａイオン含有率の増加が、同じ組成の３０μｍ厚の強化されたガラス物品の反射光検査下でのＯＯＳ作用に及ぼす影響を示す。塩浴の寿命の間の塩浴におけるＮａイオン含有率の増加をシミュレートするために、Ｎａ含有塩（ここではＮａＮＯ3）を添加した。純粋な新しいＫＮＯ3塩浴を使用する場合、反射像においてＯＯＳは見られない（図８ａ）。図８ｂは、１００ｐｐｍのナトリウムを含有する新しいＫＮＯ3塩浴中で強化された試料についての反射像を示す。図８ｃは、２００ｐｐｍのナトリウムを含有する新しいＫＮＯ3塩浴中で強化された試料についての反射像を示す。図８ｄは、３００ｐｐｍのナトリウムを含有する新しいＫＮＯ3塩浴中で強化された試料についての反射像を示す。わかるとおり、ＯＯＳは強化浴中でのナトリウム含有率の増加に伴って悪化する。より多くのナトリウムがＫＮＯ3浴中に添加される場合、強化されたガラス物品上に生じる塩残留物は増加する（同じ持ち上げおよび保持の設定について）。従って、ＯＯＳは悪化する。
【０１３６】
図９ａ〜９ｃは、ＯＯＳを制限するために、３００ｐｐｍのナトリウムを含むＫＮＯ3塩浴にＫ3ＰＯ4 塩を添加することにより、特定の水準（２００ｐｐｍ）下で塩浴のナトリウム不純物含有率を維持することについての実験の結果を示す。図９ａは３００ｐｐｍを含有するＫＮＯ3塩浴中で強化された、３０μｍ厚のＡＳガラス物品の反射像を示す。図９ｂ（反射像）においては、０．５質量％のＫ3ＰＯ4を強化浴に添加した。図９ｃ（反射像）においては、１質量％のＫ3ＰＯ4を強化浴に添加した。全ての試料は同じ組成、厚さおよび適用される強化条件（強化温度４２０℃、強化時間約１０分）を有する。見られるとおり、塩浴中へのＫ3ＰＯ4の添加はＯＯＳを抑制できなかった。それどころか、この添加剤はＯＯＳを促進するように見える。
【０１３７】
図１０ａに、ダウンドローされた７５μｍ厚のガラスから（酸でエッチングして）薄くされることによって製造された未強化の３０μｍのＡＳガラス物品の反射像を示す。ＯＯＳはない。図１０ｂは、化学強化後の反射光検査下での図１０ａからのガラス物品を示す。その試料はいくつかのＯＯＳを示す。該写真の端部の変形は、製造されたままのＵＴＧに比して、薄くされたガラスのわずかに高い変形に起因する。比較のために、同じ強化条件下で強化された、製造されたままの強化された３０μｍのＡＳガラス物品を図１０ｃにおいて反射像として示す。図１０ｂと図１０ｃとを比較すると、薄くされた３０μｍの強化されたガラスのＯＯＳ作用は、同じ厚さの製造されたままの強化されたガラスのＯＯＳ作用よりも顕著ではなかった。これは以下のように説明できる：  ドローされた新しいガラスリボンの外側部分は、内側部分よりも高い仮想温度を有する。従って、薄くされたガラスは、ダウンドローされたガラスよりも、表面でより密な構造を有するはずである（イオン交換のためのエネルギー障壁がより高い）。従って、良好に薄くされたガラスと、塩残留物との間のイオン交換は、ある程度抑制される。さらに、薄くされたガラスの表面粗さは、ガラス表面と溶融塩との間の異なる接触角に起因して、塩残留物の量を変化させ得る。より粗い表面はより厚い塩残留物を保持し得る。
【０１３８】
ＯＯＳを低減させるためのさらなる有利な手段は、化学強化前にアニール段階を実施することであり得る。好ましくは、アニールはガラスのＴgより上である。図１１ａは、６３７℃に加熱された未強化の３０μｍのＡＳガラス物品の反射像を示す。１時間の保持時間の後、１℃／分の速度を使用してガラス物品を＞５６７℃の温度まで冷却した。図１１ｂに、表面上の塩残留物を有する化学強化後の図１１ａの試料を示す。図１１ｃは、アニールされ且つ強化された図１１ａの３０μｍのＡＳガラス物品の反射像を示す。強化前にＴgより上でアニールされる場合、強化された３０μｍのガラス上でさらなるＯＯＳ表面作用は観察できない。反射光または裸眼のいずれかによる検査では、化学強化工程に由来する新たな特徴はない。図１１ａおよび１１ｃにおいては、アニールされた試料のわずかな変形によって、反射光の像における不均一な特徴がもたらされている。
【０１３９】
可視のＯＯＳを低減するためのさらなる有利な手段は、反射光検査およびさらなる手順の前に強化されたガラス物品を保管することであり得る。図１２ａ、１２ｂ、１２ｃは、反射光下での化学強化直後の３０μｍのＡＳガラス物品の３つの試料を示す。該試料は望ましくないＯＯＳ作用を示す。図１３ａ、１３ｂ、１３ｃは、反射光下での７日後の同じ試料を示す。１週間後、ＯＯＳ作用は明らかにあまり顕著ではなくなった。従って、より長い保管時間は、望ましくないＯＯＳ作用をある程度低減させる。
【０１４０】
さらに有利な手段によれば、図１４ａおよび１４ｂの反射像で見られるとおり、強化されたガラス物品と透明な媒体との貼り合わせを実施して、可視のＯＯＳを除去することができる。図１４ａは、強化された３０μｍのＡＳガラス試料の反射像を示す。ＯＯＳが可視である。図１４ｂは、透明媒体（ここではシリコーングルー）上への貼り合わせの後の同じガラス物品を示す。ここでは可視のＯＯＳはない。シリコーングルー上への貼り合わせは、強化されたガラス物品の下側からの反射光を除去する。これは、ＯＯＳが光学的な作用であることを示す。これは、この説明の試みに限定されることなく、以下のように説明できる：  ＯＯＳは、残留塩のイオン交換によって引き起こされる特定の屈折率の傾きの不均質性、ガラス物品の上部と下部とからの反射光の間の短い光路差によってもたらされ得る。
【０１４１】
図１５は、強化されたガラス物品の表面に付着した塩残留物の厚さがＯＯＳの程度に及ぼす影響を示す。ここで、ガラスの厚さは各々３２μｍである。「ガラスの厚さ」と「塩の厚さ」との合計（ここで、後者は板状ガラス物品の第１の表面での塩の厚さ＋第２の表面での塩の厚さの合計である）は、左の反射像（Ａ）について５０μｍ、中央の（Ｂ）における反射像について６５μｍ、右の反射像（Ｃ）について８０μｍである。その合計は、強化されたガラスを洗浄する前に測定された。反射像ＡはＯＯＳを示さない一方で、反射像ＣはＯＯＳを有する。従って、化学強化後にガラス表面に付着している塩残留物の厚さの増加は、ＯＯＳの生成を促進する。
【０１４２】
図１６は、強化塩浴（ＫＮＯ3）からの持ち上げ後に高温での保持処理に供された３０μｍ厚のＡＳガラス物品の反射像を示す。強化温度は約４２０℃であり、保持温度は約３８０℃であり、保持時間は約１２分であった。強化されたガラス物品上でＯＯＳは見られなかった。本発明者らは、強化手順が強化後の保持段階を含む場合に、非常に長期間使用されている（つまり、イオン交換に起因して高い含有率の不純物を含有する）塩浴から、ＯＯＳ不含の強化されたガラス物品を製造することが可能であることを見出した。さらに、本発明者らは、３０μｍ厚のＡＳガラス物品について、２〜５分の範囲の保持時間が十分であり且つ有利であることを見出した。図１６に示される物品に相応する、ＯＯＳを有さない強化されたガラス物品は、同じ保持条件（強化温度約４２０℃、保持温度約３８０℃）であるが約３分の保持時間で製造できる。
【０１４３】
上記で説明された実験および評価は、ＡＳガラスの種類の試料において実施された。しかしながら、その観察および結果を、他の種類のガラス（例えばリチウムアルミノシリケートガラス、ソーダライムガラス、ホウケイ酸ガラス等、表１も参照）にも移すことができることは明らかである。
【０１４４】
標準偏差／平均×１００％として定義されるグレーレベルのばらつきが、「ＩｍａｇｅＪ  １．５２ｄ」および上述の評価方法を使用した図１〜１６の試料についてのＯＯＳの程度の尺度として決定された。決定された値をそれぞれの図に示す。各々、四角は試料上の該当の領域を模式的に示し、それらは測定された程度のＯＯＳの位置を模式的に示す。しかしながら、個々の四角の大きさは、ＩｍａｇｅＪによって調べられ且つ測定された領域の正確な大きさを示すわけではなく、それとは相関しない。
【０１４５】
小さな、具体的には９質量％までのグレーレベルのばらつきは、ＯＯＳがない、または著しいＯＯＳがないことを示す。より高いグレーレベルのばらつきは、可視のＯＯＳを示す。
【０１４６】
例えば、図１ｂ、３ｂ、９ｃ、１０ｃは、非常に高い程度のＯＯＳを有する強化されたガラス物品を示す。図４ｂ、５ｂに示される強化されたガラス物品は、ＯＯＳの程度に関して低い均質性を有する。図６、８ａ、１３ｂ、１３ｃ、１６は、ＯＯＳを有さないか、または著しいＯＯＳを有さず、且つＯＯＳの程度に関して非常に高い均質性を有する、強化されたガラス物品についての例である。
【０１４７】
【表１６】
2021529141.tif 000018
【図１ａ】
2021529141.tif 000019
【図１ｂ】
2021529141.tif 000020
【図２】
2021529141.tif 000021
【図３ａ−３ｂ】
2021529141.tif 000022
【図４ａ−４ｂ】
2021529141.tif 000023
【図５ａ−５ｂ】
2021529141.tif 000024
【図６】
2021529141.tif 000025
【図７ａ】
2021529141.tif 000026
【図７ｂ】
2021529141.tif 000027
【図７ｃ】
2021529141.tif 000028
【図８ａ】
2021529141.tif 000029
【図８ｂ】
2021529141.tif 000030
【図８ｃ】
2021529141.tif 000031
【図８ｄ】
2021529141.tif 000032
【図９ａ】
2021529141.tif 000033
【図９ｂ】
2021529141.tif 000034
【図９ｃ】
2021529141.tif 000035
【図１０ａ】
2021529141.tif 000036
【図１０ｂ】
2021529141.tif 000037
【図１０ｃ】
2021529141.tif 000038
【図１１ａ−１１ｂ】
2021529141.tif 000039
【図１１ｃ】
2021529141.tif 000040
【図１２ａ．１３ａ】
2021529141.tif 000041
【図１２ｂ．１３ｂ】
2021529141.tif 000042
【図１２ｃ．１３ｃ】
2021529141.tif 000043
【図１４ａ−１４ｂ】
2021529141.tif 000044
【図１５】
2021529141.tif 000045
【図１６】
2021529141.tif 000046
【国際調査報告】
2021529141.tif 000047
2021529141.tif 000048